(57)【特許請求の範囲】
【請求項１】
６〜１７の炭素原子を含む飽和長鎖α,ω−アミノ酸またはそのエステルの合成方法であって、
第１段階で、アクリロニトリル、アクリル酸またはアクリルエステルの中から選択される第１のアクリル化合物と、ニトリル、カルボン酸またはエステルの少なくとも一種である三価官能基を含む第２のモノ不飽和化合物（この化合物の一方はニトリル官能基を含み、他方はカルボン酸またはエステル官能基を含む）とを、ルテニウムカルベンタイプのメタセシス触媒の存在下で、クロスメタセシス反応させ、
第２段階で、第１段階で得られたモノ不飽和ニトリル−カルボン酸またはそのエステルを、水素化触媒の役目をする第１段階で用いたメタセシス触媒の存在下で、水素化して飽和長鎖α,ω−アミノ酸またはそのエステルを得る、
ことを特徴とする方法。
【請求項２】
メタセシス段階を下記の反応スキームに従って行う請求項１に記載の方法：
【化１】
0005973993.tif 000006
（ここで、
Ｒ1＝Ｈまたは（ＣＨ2）m−Ｒ4、
Ｒ2＝ＣＯＯＲ5またはＣＮ、
Ｒ3＝ＣＯＯＲ5またはＣＮ、
Ｒ4＝ＨまたはＲ2、
Ｒ5＝１〜４の炭素原子を有するアルキル基、
ｎ＝２〜１３、ｍ＝４〜１１、
Ｒ2はＲ3と異なる）
【請求項３】
クロスメタセシス反応をアクリロニトリルと、９−デセン酸、９−デセン酸メチル、１０−ウンデセン酸、１０−ウンデセン酸メチル、オレイン酸、オレイン酸メチル、９−オクタデセンジオン酸、９−オクタデセンジオン酸メチル、エルカ酸、エルカ酸メチル、１２−トリデセン酸および１２−トリデセン酸メチルから選択される化合物とで行う請求項１または２に記載の方法。
【請求項４】
アクリル酸またはそのエステルのクロスメタセシス反応を、９−デセンニトリル、１０−ウンデセンニトリル、９−オクタデセンニトリルまたはオレオニトリル、９−オクタデセンジニトリル、エルカニトリルまたは１２−トリデセノニトリルから選択される化合物と行う請求項１または２に記載の方法。
【請求項５】
メタセシス反応を２０〜１２０℃の反応温度および１〜３０バールの圧力下で行う請求項１〜４のいずれか一項に記載の方法。
【請求項６】
メタセシス反応を下記一般式の荷電または非荷電の触媒から選択されるルテニウム触媒の存在下で行う請求項１〜５のいずれか一項に記載の方法：
（Ｘ１）a（Ｘ２）bＲｕ（カルベンＣ）（Ｌ１）c（Ｌ２）d（Ｌ３）e
（ここで、
ａ，ｂ，ｃ，ｄおよびｅは互いに同一でも異なっていてもよく、ａとｂは０、１または２に等しく、ｃ、ｄおよびｅは０、１、２、３または４に等しい整数であり、
Ｘ１およびＸ２は互いに同一でも異なっていてもよく、それぞれ荷電または非荷電のモノキレートまたはポリキレート配位子で、Ｘ１またはＸ２はＬ１またはＬ２に結合するか（カルベンＣ）に結合して、ルテニウム上に二座またはキレート配位子を形成してもよく、
Ｌ１、Ｌ２およびＬ３は電子供与配位子で、互いに同一でも異なっていてもよく、Ｌ１、Ｌ２またはＬ３は（カルベンＣ）と結合して二座配位子またはキレート配位子または三座配位子を形成していてもよく、
（カルベンＣ）は一般式：Ｃ＿（Ｒ１）＿（Ｒ２）で表され、ここで、Ｒ１およびＲ２は水素であるか、飽和または不飽和の環状、分岐または直鎖の炭化水素基または芳香族炭化水素基であり、互いに同一でも異なっていてもよい）
【請求項７】
メタセシス触媒が下記の（Ａ）および（Ｂ）のいずれかに対応する請求項６に記載の方法：
【化２】
0005973993.tif 000007
【請求項８】
水素化反応を、メタセシス段階で得られた反応混合物に対して、水素圧力下で水素化触媒の役目をする残留メタセシス触媒の存在下且つ塩基の存在下で行う請求項１〜７のいずれか一項に記載の方法。
【請求項９】
水素化反応を、５〜１００バールの圧力且つ５０〜１５０℃の温度で行う請求項１〜８のいずれか一項に記載の方法。
【請求項１０】
水素化反応を、不飽和ニトリル−エステル基質に対して１０〜８０モル％の含有量の水酸化ナトリウム、水酸化カリウム、カリウムｔ−ブトキシドまたはアンモニアの中から選択される塩基の存在下で行う請求項１〜９のいずれか一項に記載の方法。
【請求項１１】
水素化反応を、通常の水素化触媒を添加した第１段階で得られる分解メタセシス触媒の存在下で行う請求項１〜１０のいずれか一項に記載の方法。
【発明の詳細な説明】
【技術分野】
【０００１】
本発明は、少なくとも一つのメタセシス段階を含む、モノ不飽和脂肪酸またはエステルから長鎖α,ω−アミノアルカン酸またはそのエステルを合成する方法に関するものである。
【背景技術】
【０００２】
合成繊維または熱硬化性樹脂を製造するポリアミド工業ではジアミン、ジアシッド、特に長鎖ω−アミノ酸から成る全ての種類のモノマーが用いられている。これらは一般にナイロンとよばれ、２つのアミド−ＣＯ−ＮＨ−官能基を隔てるメチレン鎖（−ＣＨ2−）nの長さで定義され、ナイロン６、ナイロン６−６、ナイロン６−１０、ナイロン７、ナイロン８、ナイロン９、ナイロン１１、ナイロン１３等が知られている。
【０００３】
これらのモノマーは一般に出発材料としてＣ2〜Ｃ4オレフィン、シクロアルカンまたはベンゼン、化石資源から得られる炭化水素を用いる。特殊なケースではヒマシ油（ナイロン１１）またはエルカ油（ナイロン１３／１３）またはレケロ油（ナイロン１３）を原料とする化学合成経路で製造される。
【０００４】
今日の環境問題から、エネルギー分野および化学分野では再生可能な資源に由来する天然の出発材料の利用が望まれている。そのため上記モノマーを製造するための出発材料として脂肪酸／エステルを用いる工業的プロセスを開発するために研究がいくつかなされている。
【０００５】
しかし、これらのプロセスを工業的に実施した例はほとんどない。出発材料として天然脂肪酸を用いる工業プロセスの稀な例の一つはリルサン１１（登録商標）合成のベースである１１−アミノウンデカン酸をヒマシ油から抽出したリシノール酸から製造する例である。このプロセスは非特許文献１に記載されている。１１−アミノウンデカン酸は複数の段階を経て得られる。第１段階はヒマシ油を塩基性媒体中でメタノリシスしてリシノール酸メチルを作り、それを熱分解してヘプタンアルデヒドとウンデシレン酸メチルとを生成する。後者は加水分解で酸性型に変換される。得られた酸をハイドロ臭素化しされてω−臭素化酸にし、それをアンモニア化して１１−アミノウンデカン酸に変換する。
【０００６】
この「バイオ」経路での主たる研究テーマは天然起源のオレイン酸からナイロン９の先駆体である９−アミノノナン酸を合成することである。
【０００７】
このモノマーに関してはナイロン９に関する非特許文献２が挙げられ、この論文にはこの課題に関する成果とその研究とが要約されている。この文献の第381頁にはペラルゴン（Pelargon、登録商標）の商業化に結び付いた旧ソ連で開発されたプロセスが記載されている。また、第384頁には日本で開発された大豆油を出発材料とするオレイン酸を用いたプロセスが記載されている。対応する記述は非特許文献３にも記載されている。この文献のPart 15にはポリアミドが記載され、第279頁には上記プロセスが記載されている。
【０００８】
本出願人は上記Part 15でこの分野で実施してきた研究を記載した。これは特許文献１（フランス特許出願第２９１２７４１号公報）で天然の長鎖脂肪酸／エステルからこのタイプの任意種類のアミノ酸／エステルを合成する方法として開示した。この特許では天然の長鎖脂肪酸／エステルをニトリル官能基を有する不飽和化合物と触媒クロスメタセシス反応させた後に、水素化する。
【０００９】
特許文献２（フランス特許出願第０８５７７８０号、２００８年１１月１７日出願）には天然の不飽和長鎖脂肪酸からω−不飽和ニトリルタイプの中間化合物を経てω−アミノアルカン酸またはそのエステルを合成する方法が記載されている。変形例の一つでは最終段階でアクリレートタイプの化合物とω−不飽和ニトリルをクロスメタセシスさせる。
【００１０】
特許文献３（フランス特許出願第０９５０７０４号、２００９年２月５日出願）には中間化合物が不飽和ジニトリルタイプである上記プロセスの変形例が記載されている。これら全てのプロセスは最終段階がニトリル官能基および二重結合の水素化である。
【００１１】
本発明の目的は、最終段階でクロスメタセシスと水素化とを連続して用いるプロセスの性能を向上させることにある。この目的は上記の連続した２つの反応の効果的触媒が得られ、それによって最終コストに影響を与える操作数を最少化できるという点で重要である。
【００１２】
ニトリル官能基の水素化で第１級アミンを生成する反応は一般に高度還元性不均一系触媒、例えばラネーコバルトまたはニッケルを用いて工業規模で行われている。水素化での触媒活性が知られた他の金属を不均一状態下で使用することも考えられる。例えば、白金、パラジウム、ルテニウムまたはイリジウムを単独または組み合わせたものが挙げられる。例としては特許文献４（英国特許第１ １７７ １５４号公報）には１１−シアノウンデカン酸のニトリル官能基の水素化に種々の触媒、ラネーニッケル、パラジウムまたは白金を用いることが記載され、特許文献５（英国特許第１ ２７３ ８７４号公報）には上記と同じ反応でシリカに担持されたルテニウム触媒を用いて１２−アミノドデカン酸を得る方法が記載されている。しかし、シリカのような担体に担持されたニッケルは最も一般的に採用される触媒である。
【００１３】
アミンを生成するニトリルの水素化反応の均一系触媒も研究の対象で、文献に開示されている。例としては非特許文献４〜７に記載の均一系ルテニウム触媒を用いてベンジルアミンを生成するベンゾニトリルの水素化が挙げられる。これらの文献には、このタイプの反応を実施するために塩基を追加することが記載されている。
【００１４】
メタセシスし、次いで、メタセシス生成物を水素化する反応順序はCargillの特許文献６（米国特許出願第２００９／０４８４５９号明細書）に記載されている。この文献には、メタセシスと水素化の連続した段階によって水素化メタセシス生成物を製造する方法が記載されている。この方法で全ての実施例で、メタセシス触媒を含むメタセシス反応媒体を担持ニッケルから成る不均一系水素化触媒を用いて処理する水素化段階を行っている。また、実施例で行われる反応は大豆油のホモメタセシスであり、大豆油の組成のためと、メタセシス反応生成物の分離を全くしていないことによって、得られるものはエステルの複合混合物であり、重合可能なモノマーは得られない。
【先行技術文献】
【特許文献】
【００１５】
【特許文献１】フランス特許第２９１２７４１号公報
【特許文献２】フランス特許出願第０８５７７８０号
【特許文献３】フランス特許出願第０９５０７０４号
【特許文献４】英国特許第１ １７７ １５４号公報
【特許文献５】英国特許第１ ２７３ ８７４号公報
【特許文献６】米国特許出願第２００９／０４８４５９号明細書
【非特許文献】
【００１６】
【非特許文献１】「Les Procedes de Petrochimie、A.Chauvel et al. Editions Technip（1986）
【非特許文献２】n-Nylons, Their Synthesis, Structure and Propertie、1997, J. Wiley and Sons, Chapter 2.9、pp.381-389
【非特許文献３】A. Ravve, Organic CGhemistry of Macromolecules, （1967）、Marcel Dekker, Inc
【非特許文献４】M.Hidai et al. in Organometallics,2002,21,3897
【非特許文献５】R.H.Morris et al.、Organometallics, 2007, 26, 5940-5949
【非特許文献６】M.Beller et al.、ChemSusChem, 2008, 1, 1006
【非特許文献７】Chem.Eur.J.,2008,14,9491
【非特許文献８】Tetrahedron Lett., 2009, 50, 3654
【発明の開示】
【発明が解決しようとする課題】
【００１７】
本発明者は、上記プロセスでメタセシス段階と水素化段階とを触媒として同じ活性金属を含む単一の初期触媒化合物を用いて実施できるということを見出した。このメタセシス触媒はメタセシス反応の最後に分解され、第２段階で水素化触媒の役目をする。
【課題を解決するための手段】
【００１８】
本発明の対象は、６〜１７個の炭素原子を含む飽和長鎖α,ω−アミノエステル（酸）の合成方法であって、第１段階で、アクリロニトリル、アクリル酸またはアクリルエステルの中から選択される第１のアクリル化合物と、少なくとも一種のニトリル、酸またはエステル三価官能基を含む第２のモノ不飽和化合物（この化合物の一方はニトリル官能基を含み、他方は酸またはエステル官能基を含む）とを、ルテニウムカルベンタイプのメタセシス触媒の存在下で、クロスメタセシス反応させ、第２段階で、得られたモノ不飽和ニトリル−エステル（酸）を、水素化触媒の役目をする前段階からのメタセシス触媒の存在下で、水素化して飽和長鎖α,ω−アミノエステル（酸）を得ることを特徴とする方法にある。
【発明を実施するための形態】
【００１９】
上記メタセシス反応は、一般には油脂化学（oleochemistryl）で得られるモノ不飽和酸またはエステル化合物とアクリロニトリルとの間のクロスメタセシス反応か、一般に油脂化学で得られる不飽和ニトリル化合物とアクリル化合物、酸またはアクリレート（好ましくはメチルアクリレート）とのクロスメタセシス反応である。
【００２０】
本発明プロセスは再生可能な天然資源から得られる出発材料を利用する目的で開発されたが、化学合成で得られる類似のモノ不飽和化合物にも適用できることは明らかである。
メタセシス段階は下記反応スキームに従って行われる：
【化１】
0005973993.tif 000002
【００２１】
（ここで、
Ｒ1＝Ｈまたは（ＣＨ2）m−Ｒ4、
Ｒ2＝ＣＯＯＲ5またはＣＮ、
Ｒ3＝ＣＯＯＲ5またはＣＮ、
Ｒ4＝ＨまたはＲ2、
Ｒ5＝１〜４の炭素原子のアルキル基、
ｎ＝２〜１３、ｍ＝４〜１１、
Ｒ2はＲ3と異なる）
【００２２】
合成後の最終α,ω−アミノエステル（酸）の式は基本的にアクリル化合物と反応する化合物の式に依存する。
【００２３】
石油化学で得られるこの化合物すなわち再生可能な天然脂肪エステルまたは酸から得られる化合物では、Ｒ1はＨか、アルキル基か、三価官能基（ＣＮ、ＣＯＯＨまたはＣＯＯＲ）を含む官能性アルキル基のいずれかである。
【００２４】
Ｒ1は、天然脂肪エステルを例えばエテノリシスまたは場合によって熱分解する場合にはＨである。得られるα,ω−アミノエステル／酸の式は脂肪エステルの−（ＣＨ2）n−基に直接関係する。上記特許文献１（フランス特許第２９１２７４１号公報）に記載のように、オレイン酸ではｎは７であり、ペトロセレン酸では４であり、リシノール酸を熱分解した場合には８であり、レケロ酸を熱分解した場合には１０になる。
【００２５】
（ＣＨ2）m−Ｒ4のＲ4がＨの場合、Ｒ1はアルキル基になる。これはモノ不飽和天然脂肪酸、例えばオレイン酸、パルミトレイン酸、ペトロセレン酸、ラウロレン酸等のプロセスでの使用に対応する。
【００２６】
（ＣＨ2）m−Ｒ4のＲ4がＲ2と同じＣＮ、ＣＯＯＨまたはＣＯＯＲ三価官能基を表す基の場合、Ｒ1は官能性アルキル基になる。この化合物はジアシッド、ジエステルまたはジニトリルの形になる。この場合、化合物の式は、最終α,ω−アミノエステル／酸の収率を最適化できる対称形であるのが特に有利である。このタイプの化合物の製造、特にメタセシスによる製造は上記特許文献１（フランス特許第２９１２７４１号公報）、上記特許文献２（フランス特許出願第０８５７７８０号）および上記特許文献３（フランス特許出願第０９５０７０４号）に記載されている。
【００２７】
アクリル化合物の三価官能基Ｒ3の選択は他方の化合物の三価官能基の種類に関係する。Ｒ2がエステル／酸である場合にはＲ3はニトリルにしなければならず、逆にＲ2がニトリルである場合にはエステル／酸にしなければならない。
【００２８】
この反応では不飽和ニトリル−酸またはニトリル−エステルが生じる。
【００２９】
アクリロニトリルとのクロスメタセシス反応は、９−デセン酸または９−デセン酸メチル（オレイン酸またはオレイン酸メチルのエテノリシスで得られる）、１０−ウンデセン酸または１０−ウンデセン酸メチル（リシノール酸またはリシノール酸メチルのクラッキングで得られる）、オレイン酸またはオレイン酸メチル、９−オクタデセンジオン酸または９−オクタデセンジオン酸メチル（オレイン酸のホモメタセシスまたは発酵で得られる）、エルカ酸またはエルカ酸メチル、１２−トリデセン酸または１２−トリデセン酸メチル（レケロ酸から得られる）から選択される化合物と行うのが好ましい。
【００３０】
アクリルエステル（酸）のクロスメタセシス反応は、９−デセンニトリル（９デセン酸から得られる）、１０−ウンデセンニトリル（１０−ウンデセン酸から得られる）、９−オクタデセンニトリルまたはオレオニトリル（オレイン酸から得られる）、９−オクタデセンジニトリル（９−オクタデセンジオン酸から得られる）、エルカニトリルまたは１２−トリデセノニトリル（レケロ酸から得られる）から選択される化合物と行う。
【００３１】
アクリルタイプの化合物とのクロスメタセシス反応は完全に公知の条件下で行う。メタセシス反応は２０〜１２０℃の反応温度および１〜３０バールの圧力下、ルテニウムベース触媒の存在下で行うのが好ましい。クロスメタセシスが軽質化合物、例えばエチレンを生成し、その放出を容易にするために、メタセシス反応は１〜１０バールの低い圧力、より好ましくは大気圧で行うのが好ましい。反応は溶剤を用いず行うか、溶剤、例えばトルエン、キシレンまたはジクロロメタン、ベンゼン、クロロベンゼンまたは炭酸ジメチルの存在下で実施できる。
【００３２】
メタセシス反応の触媒は多くの研究のテーマになっており、精密な触媒系が開発されている。例としては下記文献に記載のタングステン錯体が挙げられる。
【非特許文献９】Schrock et al., J. Am. Chem. Soc., 108 (1986), 2771
【非特許文献１０】Basset et al., Angew. Chem., Ed. Engl., 31(1992), 628
【００３３】
均一系触媒作用で機能する下記のルテニウム−ベンジリデン錯体であるGrubbs触媒が最近でできた。
【非特許文献１１】Grubbs et al., Angew. Chem., Ed. EngI., 34 (1995), 2039, and Organic Letters., 1 (1999), 953
【００３４】
さらに、固定触媒すなわち主活性成分が均一触媒、特にルテニウム−カルベン錯体触媒で、それを不活性担体上に固定した触媒を製造する方法も研究されている。この研究の目的は副反応、例えば存在する反応物間の「ホモメタセシス（homometatheses）」に対するクロスメタセシス反応の選択性を増加させることにある。これは触媒の構造だけでなく反応媒体と、導入できる添加剤の効果にも関係する。
【００３５】
ルテニウム触媒は下記一般式の荷電または非荷電の触媒から選択するのが好ましい：
（Ｘ１）a（Ｘ２）bＲｕ（カルベンＣ）（Ｌ１）c（Ｌ２）d（Ｌ３）e
（ここで、
【００３６】
ａ，ｂ，ｃ，ｄおよびｅは同一でも異なっていてもよく、ａとｂは０、１または２に等しく、ｃ、ｄおよびｅは０、１、２、３または４に等しい整数であり、
Ｘ１とＸ２はそれぞれ荷電または非荷電のモノキレートまたはポリキレート配位子を表し、例えばハロゲン化物、硫酸塩、炭酸塩、カルボン酸塩、アルコキシド、フェノレート、アミド、トシレート、ヘキサフルオロホスフェート、テトラフルオロボレート、ビス（トリフリル）アミド、アルキル、テトラフェニルボレートおよび誘導体が挙げられ、互いに同一でも異なっていてもよく、Ｘ１またはＸ２は（Ｌ１またはＬ２）に結合するか、（カルベンＣ）に結合してルテニウム上に二座またはキレート配位子を形成でき、
【００３７】
Ｌ１、Ｌ２およびＬ３は電子供与配位子、例えばホスフィン、亜燐酸塩、ホスホニト、亜ホスフィン酸エステル、アルシン、スチルベン、オレフィンまたは芳香族化合物、カルボニル化合物、エーテル、アルコール、アミン、ピリジンまたは誘導体、イミン、チオエーテルまたは複素環カルベンであり、互いに同一でも異なっていてもよく、
Ｌ１、Ｌ２またはＬ３は（カルベンＣ）と結合して二座またはキレート配位子、または三座配位子を形成することができ、
【００３８】
（カルベンＣ）は一般式：Ｃ＿（Ｒ１）＿（Ｒ２）で表され（ここで、Ｒ１およびＲ２は互いに同一でも異なっていてもよく、例えば水素か、任意の飽和または不飽和の環状、分岐鎖または直鎖の炭化水素基または芳香族炭化水素基である）。例としてはルテニウム  アルキリデン、ベンジリデンまたはクムレン錯体、例えばビニリデンＲｕ＝Ｃ＝ＣＨＲまたはアレニリデンＲｕ＝Ｃ＝Ｃ＝ＣＲ１Ｒ２またはインデニリデンが挙げられる。
【００３９】
ルテニウム錯体のイオン性液体中での保持を改良できる官能基を配位子Ｘ１、Ｘ２、Ｌ１またはＬ２の少なくとも一つまたはカルベンＣにグラフトできる。この官能基は荷電または非荷電性にすることができ、例えばエステル、エーテル、チオール、酸、アルコール、アミン、窒素複素環、スルホン酸塩、カルボン酸塩、第４級アンモニウム、グアニジン、第４級ホスホニウム、ピリジニウム、イミダゾリウム、モルホリニウムまたはスルホニウムにするのが好ましい。
【００４０】
メタセシス触媒は回収／再循環を容易にするために、必要に応じてさらに担体上の不均一系にすることもできる。
【００４１】
本発明方法のクロスメタセシス触媒は、例えば下記文献に記載のルテニウムカルベンにするのが好ましい。
【非特許文献１２】Aldrichimica Acta, Vol.40, No.2,2007, pp.45-52
【００４２】
好ましい触媒は下記式（Ａ）の触媒Umicore M51（Umicoreから市販）および下記式（Ｂ）のHoveyda II（Sigma-Aldrichから市販）ともよばれる第二世代のHoveyda-Grubbs触媒である。
【化２】
0005973993.tif 000003
【００４３】
反応時間は用いる反応物および操作条件の関数で、反応が簡潔するように選択される。
【００４４】
メタセシスは平衡反応であるので、完全変換へ向かって進むようにこの平衡を移動させるのが好ましい。そのために、反応の副生物が軽質オレフィン、例えばエチレンである場合には、軽質生成物を強制除去する。すなわち、完全変換へ向かって進むように反応器を定期的に「脱気」する。副生物がより重いオレフィン、場合によって官能性オレフィンである場合には、反応媒体中に２つの反応物および触媒を維持する必要があるので、抽出操作はより問題となる。さらに、蒸留によって不飽和ニトリル−エステル（酸）の少なくとも一部を分離し、水素化前に軽質生成物を除去する必要がある場合には、メタセシス触媒を水素化触媒としての役目で使用するために、メタセシス触媒がニトリル−エステル（酸）と一緒に重質留分中に残るように操作を実行しなければならない。この操作では、分離中に非常に重い化合物が媒体から除去されず、従って、重質留分と一緒に水素化される。この化合物の分離はその後の最終アミノ酸／エステルの精製時に行う。
【００４５】
平衡を移動させる他の方法は過剰の反応物、一般には過剰のアクリロニトリルまたはアルキルアクリレート（一般にメチルアクリレート）を用いる方法である。加工性の観点から、第１段階の実施はメタセシス触媒を消耗した状態で完了し、過剰のアクリレートまたはアクリロニトリルを蒸留し、再循環する。次いで、第２段階で、反応媒体中に存在する不飽和α,ω−ニトリル−エステル／酸化合物を、水素化の役目の第１段階の触媒の金属の存在下で水素化する。
【００４６】
第１段階で導入するルテニウムメタセシス触媒の量は、原料中に存在する非アクリル反応物の全ての変換が保証されるように選択される。この触媒は、メタセシス段階の操作条件下で、反応後に変換されることが観察される。この触媒は消耗され、非活性化され、メタセシス後にその触媒活性を失う。これは反応に対して「劣化（degrade）」とよばれる。バッチプロセスでは触媒の完全劣化時に所望の変換率が得られるように触媒の量を容易に調整できる。
【００４７】
メタセシス段階後、ルテニウムを含む反応媒体を水素化させる。メタセシス段階の完了時にルテニウムメタセシス触媒は劣化されるが、金属は水素化段階に適した形で反応媒体中に依然として存在する。
【００４８】
従って、水素化反応は、メタセシス段階で得られた反応混合物に対して、水素化触媒の役目をする残留メタセシス触媒の存在下、水素圧力下、塩基の存在下で直接行う。圧力は５〜１００バール、好ましくは２０〜３０バールの圧力である。温度は５０〜１５０℃、好ましくは８０〜１００℃である。塩基は例えば水酸化ナトリウム、水酸化カリウム、カリウムt-ブトキシドまたはアンモニアにすることができる。塩基は一般に不飽和ニトリル−エステル基質に対して１０〜８０モル％の含有量で用いられる。
【００４９】
水素化反応は溶剤を用いて行うか、溶剤なしで行うことができる。溶剤媒体中の反応の場合、メタセシス段階および水素化段階で用いるのが好ましい溶剤は、芳香族溶剤、例えばトルエンまたはキシレン、または塩素化溶剤、例えばジクロロメタンまたはクロロベンゼン、または炭酸ジメチルである。
【００５０】
特定の水素化触媒を用いずに実施するこの水素化段階の終わりに、第１級アミンを生成するニトリル官能基の変換率は、ＮＨ3の添加なしでも高い。しかも、当然ながら、カルボキシル官能基が影響を受けることなく、不飽和オレフィンが減少する。
【００５１】
劣化したメタセシス触媒は、不飽和ニトリル酸またはニトリルエステルの水素化して飽和アミノ酸またはアミノエステルを生成するための活性および選択性を全く予期せずに示したことになる。
【００５２】
劣化したメタセシス触媒は必要に応じて水素化段階用の通常の水素化触媒と一緒に使用することもできる。水素化に通常用いられる金属の例としてはニッケル、パラジウム、白金、ロジウムまたはイリジウムが挙げられる。劣化メタセシス触媒にはラネーニッケルまたはチャコールに担持させたパラジウムを添加するのが好ましい。
【００５３】
本発明の特定実施例では水素化反応を通常の水素化触媒を添加した第１段階で得られる分解メタセシス触媒の存在下で行う。
【００５４】
また、回収を単純化するために固体担体（チャコール、ＳｉＣ等）の存在下で水素化反応を行うこともできる。
本発明方法で得られるアミノ酸またはアミノエステルはポリアミドの合成でモノマーとして使用できる。
【００５５】
本発明のさらに別の対象は上記定義の方法で合成したα,ω−アミノエステル（酸）の重合で得られるポリマーにある。
以下、本発明方法の実施例を示す。
【実施例】
【００５６】
実施例１
Hoveyda-Grubbs II触媒を用いたアクリロニトリルによるウンデセン酸メチルのクロスメタセシスと、その後の水素化
【化３】
0005973993.tif 000004
【００５７】
窒素でパージした５０ｍｌのシュレンク管中に１００ｍｇの１０−ウンデセン酸メチル（０．５ｍｍｏｌ）と、５３ｍｇのアクリロニトリル（１ｍｍｏｌ）と、ベンゾフェノンナトリウム上で蒸留した１０ｍｌのトルエンとを入れた。９．５ｍｇの第二世代のHoveyda-Grubbs触媒（１．５×１０-2ｍｍｏｌ、Sigma-Aldrich）を添加し、混合物を１００℃で４時間加熱する。
ガスクロマトグラフィ分析から、１０−ウンデセン酸メチルの変換率は１００モル％（９６モル％）で、不飽和ニトリル−エステルの収率は９５モル％であることがわかる。
次いで、反応混合物を５０ｍｌのParrボンベ（２２ｍｌ）に移す。１７ｍｇの水酸化カリウム（０．３ｍｍｏｌ）を添加し、ボンベを２０バールの水素下で加圧する。ボンベを磁気撹拌下に８０℃で４８時間加熱する。
ガスクロマトグラフィ分析から、不飽和ニトリル−エステルの変換率は１００モル％で、１２−アミノドデカン酸メチルの収率は９０モル％であることがわかる。
【００５８】
実施例２
Umicore M51触媒を用いたアクリロニトリルによるウンデセン酸メチルのクロスメタセシスと、その後の水素化
実施例１と同じ操作を行うが、Hoveyda-Grubbs II触媒の代わりに１０ｍｇのUmicore M51触媒（１．５×１０-2ｍｍｏｌ、Umicore）を用い、水酸化カリウムの代わりに８．５ｍｇのカリウムｔ−ブトキシド（０．０７５ｍｍｏｌ）を用いる。
ガスクロマトグラフィ分析から、１２−アミノドデカン酸メチルの収率は８８モル％であることがわかる。
【００５９】
実施例３
Hoveyda-Grubbs II触媒を用いたウンデセンニトリル／メチルアクリレートクロスメタセシスと、その後の水素化
【化４】
0005973993.tif 000005
【００６０】
窒素でパージした５０ｍｌのシュレンク管中に８３ｍｇの１０−ウンデセンニトリル（０．５ｍｍｏｌ）と、８６ｍｇのメチルアクリレート（１ｍｍｏｌ）と、ベンゾフェノンナトリウム上で蒸留した１０ｍｌのトルエンとを入れた。９．５ｍｇの第二世代のHoveyda-Grubbs触媒（１．５×１０-2ｍｍｏｌ）を添加し、混合物を１００℃で１時間加熱する。
ガスクロマトグラフィ分析から、１０−ウンデセンニトリルの変換率は１００％で、不飽和ニトリル−エステルの収率は９８％であることがわかる。
次いで、反応混合物を５０ｍｌのParrボンベ（２２ｍｌ）に移す。１７ｍｇのカリウムｔ−ブトキシド（０．１５ｍｍｏｌ）を添加し、ボンベを２０バールの水素下で加圧する。ボンベを磁気撹拌下に８０℃で４０時間加熱する。
ガスクロマトグラフィ分析から、不飽和ニトリル−エステルの変換率は１００モル％で、１２−アミノドデカン酸メチルの収率は９０モル％であることがわかる。
【００６１】
実施例４
Hoveyda-Grubbs II触媒を用いたウンデセン酸メチル／アクリロニトリルクロスメタセシスと、その後のPd/C触媒を添加した水素化
窒素でパージした５０ｍｌのシュレンク管中に１００ｍｇの１０−ウンデセン酸メチル（０．５ｍｍｏｌ）と、５３ｍｇのアクリロニトリル（１ｍｍｏｌ）と、ベンゾフェノンナトリウム上で蒸留した１０ｍｌのトルエンとを入れた。３ｍｇの第二世代のHoveyda-Grubbs触媒（５×１０-3ｍｍｏｌ）を添加し、混合物を１００℃で４時間加熱する。
ガスクロマトグラフィ分析から、１０−ウンデセン酸メチルの変換率は９８％で、不飽和ニトリル−エステルの収率は９３％であることがわかる。
次いで、反応混合物を５０ｍｌのParrボンベ（２２ｍｌ）に移す。１０ｍｇの１％Pd/C触媒および１７ｍｇのカリウムｔ−ブトキシド（０．１５ｍｍｏｌ）を添加し、ボンベを２０バールの水素下で加圧する。ボンベを磁気撹拌下に８０℃で４８時間加熱する。
ガスクロマトグラフィ分析から、不飽和ニトリル−エステルの変換率は９０％で、１２−アミノドデカン酸メチルの収率は６４％であることがわかる。